(57)【要約】      （修正有）【課題】ソフト且つ清涼感があり高いドレープ性を有する風合いと落ち着いた光沢を有する織編物が得られる紡績糸及びその織編物の提供。【解決手段】単繊維繊度が１．１〜４．２ｄｔｅｘ、捲縮数が１０〜３０個／インチのアセテート系短繊維の含有率が２０〜９０質量％であり、再生繊維の短繊維の含有率が１０〜８０質量％である紡績糸。アセテート系短繊維が、セルローストリアセテートであり、再生繊維が精製セルロースであること、紡績糸の太さが綿番手で２０〜８０番手であること、精製セルロースがテンセルまたはリヨセルであることが好ましい。また紡績糸の含有量が１０〜１００％質量％である織編物。【選択図】なし【特許請求の範囲】
【請求項１】
単繊維繊度が１．１〜４．２ｄｔｅｘ、捲縮数が１０〜３０個／インチのアセテート系短繊維の含有率が２０〜９０質量％であり、再生繊維の短繊維の含有率が１０〜８０質量％である紡績糸。
【請求項２】
前記アセテート系短繊維が、セルローストリアセテートであり、前記再生繊維が精製セルロースである請求項１に記載の紡績糸。
【請求項３】
紡績糸の太さが綿番手で２０〜８０番手である請求項１または２に記載の紡績糸。
【請求項４】
前記精製セルロースがテンセルまたはリヨセルである請求項１〜３のいずれか一項に記載の紡績糸。
【請求項５】
請求項１〜４のいずれか一項に記載の紡績糸の含有量が１０〜１００％質量％である織編物
【発明の詳細な説明】
【技術分野】
【０００１】
本発明は、アセテート系短繊維を含有する紡績糸と、該紡績糸を使用し、ソフトな膨らみ感、清涼感及びドレープ性を併せ持ち、落ち着いた光沢を有する織編物に関する。
【背景技術】
【０００２】
綿１００％の織編物は、ソフトな肌触りや吸水性に優れ、広く衣料分野に用いられている。しかしながら、一般に保水性が高く、吸水後の乾燥に時間がかかり、着用でのべとつき感がある。また綿織編物は、寸法安定性の不足、着用時のシワも生じ易く、高級感の点で満足のいくものではない。
【０００３】
かかる綿織編物における欠点を改良するため、苛性ソーダなどによる化学的処理や、セルロース分解酵素（セルラーゼ）処理等による仕上げ加工が行われているものの、その性能が不充分であるため、例えば特開２００５−８９８９６号公報（特許文献１）や特開２０１２−２０２００５号公報（特許文献２）のように、グリオキザール樹脂加工やカルボキシメチル基を導入するなどの改良を行うことが提案されているが、染色時の色ブレ、コストの面で実用的ではないものである。
【０００４】
また、光沢感改良のために例えばレーヨン短繊維等の再生繊維を、寸法安定性改良のために例えばポリエステル短繊維等の合成繊維を混紡したり芯糸としたりすることが多用されているが、高級感のある落ち着いた光沢感と寸法安定性の両立は困難であった。  
【０００５】
また、ステープル糸である綿糸とポリエステル系等のフィラメント糸を交織編により複合して織編物を得る方法が採用されているが、得られる織編物は、フィラメント糸の持つ高いヤング率に起因する風合いの硬さや膨らみ不足、高屈折率による金属調光沢や、発色性に劣る等の問題があり、高級感の点で満足のいくものではない。
【０００６】
また、セルロース系ステープル糸とポリエステル系フィラメント糸との合撚糸を用いることも提案（特許文献３）されているが、この合撚糸では膨らみ感と清涼感を併せ持つ風合い実現と、高級感のある光沢を得ることは困難であった。
【先行技術文献】
【特許文献】
【０００７】
【特許文献１】特開２００５−８９８９６号公報
【特許文献２】特開２０１２−２０２００５号公報
【特許文献３】特開平８−２０９４７６号公報
【発明の概要】
【発明が解決しようとする課題】
【０００８】
本発明は、ソフト且つ清涼感があり高いドレープ性を有する風合いと落ち着いた光沢を有する織編物が得られる紡績糸及びその織編物を提供することにある。
【課題を解決するための手段】
【０００９】
１．単繊維繊度が１．１〜４．２ｄｔｅｘ、捲縮数が１０〜３０個／インチのアセテート系短繊維の含有率が２０〜９０質量％であり、再生繊維の短繊維の含有率が１０〜８０質量％である紡績糸。
２．前記アセテート系短繊維が、セルローストリアセテートであり、前記再生繊維が精製セルロースである１に記載の紡績糸。
３．紡績糸の太さが綿番手で２０〜８０番手である１または２に記載の紡績糸。
４．前記精製セルロースがテンセルまたはリヨセルである１〜３のいずれかに記載の紡績糸。
５．前記１〜４のいずれかに記載の紡績糸の含有量が１０〜１００％質量％である織編物。
【００１０】
本発明の織編物は、アセテート系短繊維を含有する紡績糸を織編物の全質量に対して１０質量％以上を含む織編物であって、前記アセテート系短繊維の単繊維繊度１．１〜４．２ｄｔｅｘ、捲縮数１０〜３０個／ｉｎであり、前記紡績糸の前記アセテート系短繊維の含有量が２０〜９０質量％である織編物である。
【発明の効果】
【００１１】
本発明によれば、ソフト且つ清涼感があり高いドレープ性を有する風合いと、落ち着いた光沢感を有する織編物が得られる紡績糸とその織編物を提供できる。
【発明を実施するための形態】
【００１２】
前記課題を解決するため、発明者らは鋭意検討の結果、本発明に到達した。本発明の要旨を以下に示す。
本発明の紡績糸は、単繊維繊度１．１〜４．２ｄｔｅｘ、捲縮数１０〜３０個／インチのアセテート系短繊維の含有率が２０〜９０質量％であり、再生繊維の短繊維の含有率が１０〜８０質量％である紡績糸。
アセテート系短繊維の単繊維繊度が１．１ｄｔｅｘ以上であれば、紡績時のカーディング工程おける折損が少なくでき、４．２ｄｔｅｘ以下であればソフトな風合いが得られやすいので好ましい。これらより、前記単繊維繊度は１．５ｄｔｅｘ〜２．５ｄｔｅｘが好ましい。
【００１３】
前記アセテート系短繊維の捲縮数は、１０〜３０個／インチであることが好ましい。前記捲縮数が１０個／インチ以上であれば、紡績工程のカード工程でのラップ切れ、練条工程でのスライバー切れが少なくなるため好ましく、３０個／インチ以下であれば、カード工程でのアセテート系短繊維の折損が少なくなるので好ましい。
【００１４】
本発明の紡績糸は、アセテート系短繊維を２０〜９０質量％含有することが必要である。アセテート系短繊維の含有率が２０質量％以上であれば、抗ピリング性や清涼感ならびに光沢感が得られやすい。前記観点から、アセテート系短繊維の含有率は、３０％質量以上がより好ましく、４０質量％以上がさらに好ましい。アセテート系短繊維の含有率が９０質量％以下であれば、綿番手３０番手より細い糸であっても、製編製織に必要な紡績糸強度を保つことができより好ましい。アセテート系短繊維の含有率については、前記観点と求める織編物の得ようとする風合い、意匠性、機能性に応じ任意に採用される。
また、再生繊維の短繊維の含有率が１０〜８０質量％である。
再生繊維の短繊維の含有率が１０質量％以上であれば、ソフトな肌触りや汗をかいた際のベタツキの軽減効果が得られ、８０質量％以下であれば、アセテート系短繊維による、抗ピリング性や清涼感ならびに光沢感が得られやすい。
【００１５】
本発明の紡績糸は、前記アセテート系短繊維がセルローストリアセテートであり、前記再生繊維が精製セルロースであることが好ましい。
本発明の紡績糸に用いるアセテート系短繊維は、乾式紡糸法で製造される平均酢化度４８．８％〜５６．２％のセルロースジアセテート繊維、平均酢化度５６．２％〜６２．５％のセルローストリアセテート繊維や、溶融紡糸法で製造されるセルロースアセテートプロピオネート及び／又はセルロースアセテートブチレート等のセルロースエステル繊維等の半合成繊維であれば特に限定されるものではない。綿光沢感を増すために一般的にシルケット加工が併用されるが、この場合は比較的耐アルカリ性の高いセルローストリアセテート繊維を用いることが望ましい。
【００１６】
また、そのアセテート系短繊維の繊維断面も特に限定されるものではなく、得られる織編物の風合い、光沢感を考慮して任意に採用される。またトウとして供給することでトウ紡績での使用も可能である。再生繊維の一例としては、レーヨン、キュプラ、精製セルロース（テンセル、リヨセル）を選択することができる。
【００１７】
前記再生繊維が精製セルロースであれば、ソフトな肌触りや汗をかいた際のベタツキの軽減効果が得られやすい。
【００１８】
また、本発明の紡績糸は、アセテート系短繊維及び再生繊維以外にも混紡繊維素材として、合成繊維、天然繊維を含有させることもできる。混紡素材は短繊維素材ではなく、フィラメントを例えば精紡交撚による手法により複合することも可能である。単繊維強伸度の高い合成繊維を混紡素材として用いることで紡績糸の強力を向上させることができるが、その強度の点から毛玉（ピル）が生じやすい欠点も有するので、所定の風合い、物性を得るために適宜その混率を選定すればよい。
【００１９】
混紡される合成繊維の一例として、ポリエステル、ポリアミド、アクリル、ポリプロピレン、ポリエチレン等のポリオレフィン繊維があげられる。天然繊維の一例としては、綿、麻、ウール等を選定することができる。これらは得ようとする風合い、意匠性、機能性に応じ任意に採用される。
【００２０】
本発明の紡績糸の太さは、綿番手で２０〜８０番手が好ましい。前記番手が２０番手以上であれば、紡績糸が太すぎないために織編物にした場合に清涼感が得られやすく、前記番手が８０番手以下であれば、紡績糸の強度があるため、織編物の製造工程通過性が良好となりやすい。これらは得ようとする風合い、意匠性、機能性に応じ任意に採用される。
【００２１】
紡績糸の撚数は、所望の番手、風合いにより、紡績可能な範囲内であれば特に制限はなく、一般的な撚り係数αの範囲内で任意に採用される。
【００２２】
本発明の織編物は、本発明のアセテート系短繊維含有紡績糸を織編物の全質量に対して１０〜１００質量％含有するものである。そうすることで、ソフトな膨らみ感と高級感のある光沢感、寸法安定性を得ることができる。
【００２３】
更に抗ピリング性を得る観点から、本発明の紡績糸は、織編物の全質量に対し４０質量％以上を含有することが好ましく、８０質量％以上含有することがさらに好ましい。
【００２４】
織編物の全部または一部に本発明の紡績糸が交織交編された織編物は、組織、目付等が特に限定されるものではないが、本発明の織編物を肌に直接触れる衣料に使用する場合は、当該糸を生地内側にフラットな織編組織で配列することがソフトな膨らみ感や吸水速乾性の効果発揮のために好ましい。また、外衣等に使用する場合は高級感のある光沢感を生かすため生地外側に配列することが望ましい。
【００２５】
更に織編物としてストレッチ性を得るために、紡績糸の中にポリウレタンなどの弾性糸をドラフトして供給することも可能であり、また製織製編工程でベアのポリウレタンを供給したり、ポリエステルフィラメントとポリウレタンとを空気交絡させたＦＴＹなどを交織交編したりすることでストレッチ性の織編物を得ることができる
【実施例】
【００２６】
以下、本発明を実施例により具体的に説明するが、本発明はそれらに制限されるものではない。実施例における性能評価は次の方法にて行った。
＜風合いの評価方法＞
５名の評価者がハンドリングにより５段階で評価し、その平均点を評価結果とした。
５段階の評価は次の通りである。５は風合いがソフト且つ清涼感があり高いドレープ性を示す。３は風合い、ドレープ性は普通である。１は風合いが硬くドレープ性に欠ける。
【００２７】
＜色調・光沢の評価方法＞
５名の評価者が目視により５段階で評価し、その平均点を評価結果とした。５段階の評価は次の通りである。５は毛羽が少なく金属的光沢ではない落ち着いた優雅な光沢を有する。３は光沢感普通である。１は光沢感が無い。
【００２８】
（実施例１）
セルローストリアセテート長繊維（三菱ケミカル製、ブライト１１０ｄｔｅｘ／６４フィラメント、公定水分率３．５％）を無交絡状態にてサンプリングを行い、５００本を収束しスタファーボックスで座屈捲縮加工により捲縮を付与した繊維束を得た。繊維に付与した捲縮の捲縮数は１５〜２５個／インチを有していた。この繊維束を３８ｍｍに切断し、１．７ｄｔｅｘ３８ｍｍのセルローストリアセテート短繊維を得た。
【００２９】
得られたセルローストリアセテート短繊維を３０質量％と、単繊維繊度が１．７ｄｔｅｘ、繊維長が３８ｍｍの精製セルロース短繊維（レンチング社製、テンセル短繊維）を７０質量％とを混綿し、その後、打綿機に投入しラップを作成し、このラップをフラットカードに投入し、スライバーを作成した。次に練条工程を２回通した後、粗紡工程を経て粗糸をリング精紡機にて綿番手４０番手、撚数８００回／ｍの紡績糸を作製した。次にワインダー工程により紡績糸の欠点除去を行い、コーンに巻き取り、８０℃１０分のスチームセットを実施し、残留トルクを低減させセルローストリアセテートの紡績糸を得た。
【００３０】
（実施例２）
実施例１で得た紡績糸をポンチローマ組織の表裏天竺目に配列し、ポリブチレンテレフタレート長繊維（８４ｄｔｅｘ／２４フィラメント）をスムース目に配列し、２８Ｇ３０インチの丸編機により編成し、ポンチローマ組織の生地を得た。得られた生地を常法により精練、分散染料と反応染料により黒色に染色仕上加工を行い、仕上密度が４６ウェル／インチ、３２コース／インチの編地を得た。
風合いの評価結果、色調・光沢の評価結果を表１に示す。
得られた編地は、ソフト膨らみがあり清涼感のある風合いでありながら高いドレープ性を示し、落ち着いた光沢を持つものであった。
【００３１】
（比較例１）
実施例２で使用した紡績糸を、ポリエステル短繊維３５質量％と綿６５質量％の紡績糸に変更した以外は実施例２と同様にして、仕上密度が４６ウェル／インチ、３２コース／インチの編地を得た。
風合いの評価結果、色調・光沢の評価結果を表１に示す。
得られた編地は、硬く粗い風合いでドレープ性に劣り、光沢感のないものであった。
【００３２】
（実施例３）
実施例１で得た紡績糸をダンボール組織の生地表糸に配列し、ポリエステルフィラメント（８４ｄｔｅｘ／２４フィラメント）とポリウレタン（４４ｄｔｅｘ）を空気交絡させたＦＴＹを中糸に配列し、ポリエステルフィラメント（８４ｄｔｅｘ／９６フィラメント）の仮撚加工糸を裏糸に配列し、２８Ｇ３０インチの丸編機により編成し、ダンボール組織の生地を得た。得られた生地を常法により精練、分散染料と反応染料により黒色に染色仕上加工を行い、仕上密度が５２ウェル／インチ、３５コース／インチの編地を得た。
風合いの評価結果、色調・光沢の評価結果を表１に示す。
得られた編地は、ハリ感とソフトな膨らみがあり清涼感のある風合いでありながら、深みのある黒色と落ち着いた優雅な光沢を持つものであった。
【００３３】
（比較例２）
実施例３で使用した紡績糸を、ポリエステル短繊維３５質量％と綿６５質量％の紡績糸に変更した以外は実施例３と同様にして、仕上密度が５２ウェル／インチ、３５コース／インチの編地を得た。
風合いの評価結果、色調・光沢の評価結果を表１に示す。
得られた編地は、硬く粗い風合いで、光沢感のないものであった。
【００３４】
（実施例４）
実施例１で得た紡績糸をモックロディ組織の表天竺目ならびにスムース目に配列し、ポリブチレンテレフタレート長繊維（８４ｄｔｅｘ／２４フィラメント）を裏天竺目に配列し、２８Ｇ３０インチの丸編機により編成を行い、モックロディ組織の生地を得た。得られた生地を、常法により精練、分散染料と反応染料により黒色に染色仕上加工を行い、仕上密度が４４ウェル／インチ、３５コース／インチの編地を得た。
風合いの評価結果、色調・光沢の評価結果を表１に示す。
得られた編地は、ハリ感とソフトな膨らみがあり清涼感のある風合いでありながら、深みのある黒色と落ち着いた優雅な光沢を持つものであった。
【００３５】
（比較例３）
実施例４で使用した紡績糸をポリエステル短繊維３５質量％と綿６５質量％の紡績糸に変更した以外は実施例４と同様にして、仕上密度が４４ウェル／インチ、３５コース／インチの編地を得た。
風合いの評価結果、色調・光沢の評価結果を表１に示す。
得られた編地は、硬く粗い風合いで、光沢感のないものであった。
【００３６】
【表１】
2019167643.tif 000002
【００３７】
（実施例５）
実施例１で得た紡績糸を経糸ならびに緯糸に使用し、２／２綾組織の製織を行い生機を得た。得られた生機を常法により精練、染色仕上加工を行い、仕上密度が経糸８９本／インチ、緯糸７２本／インチの織物を得た。
風合いの評価結果、色調・光沢の評価結果を表２に示す。
得られた織物は、ソフト且つ清涼感があり高いドレープ性を有し、深みのある黒色と落ち着いた優雅な光沢を持つものであった。
【００３８】
（比較例４）
実施例５で使用した紡績糸を、ポリエステル短繊維３５質量％と綿６５質量％の紡績糸に変更した以外は実施例５と同様にして、仕上密度が経糸８９本／インチ、緯糸７２本／インチの織物を得た。
風合いの評価結果、色調・光沢の評価結果を表２に示す。
得られた織物は、硬く粗い風合いで、光沢感のないものであった。
【００３９】
【表２】
2019167643.tif 000003
【産業上の利用可能性】
【００４０】
本発明の紡績糸は、織編物にすると、セルロース系ステープルの持つソフトな肌触りに優れるといった点を生かし、清涼感のある爽やかな風合い、快適な着用感及び落ち着いた光沢を有する織編物が得られ、特に衣料用の織物あるいは編物として好適に使用できるものである。